(57)【要約】【課題】本発明は、過充電を起こした場合であっても劣化や破損のおそれの少ない金属空気電池を提供することを主目的としている。【解決手段】上記目的を達成するために、本発明は、導電性材料を含有する空気極層を有する空気極と、負極活物質を含有する負極層を有する負極と、上記空気極層および上記負極層の間で金属イオンの伝導を担う電解質と、上記空気極、負極および電解質を保持する電池ケースと、を有する金属空気電池であって、上記電解質が、炭酸エステル基を有する有機カーボネート化合物を含むものであり、上記金属空気電池の過充電状態を検知する検知手段、および、上記検知手段からの過充電状態を示す信号により上記電池ケース内に二酸化炭素を注入する二酸化炭素注入手段を有することを特徴とする金属空気電池を提供する。【選択図】図１
2010244929.tif 000002
【特許請求の範囲】
【請求項１】
導電性材料を含有する空気極層を有する空気極と、
負極活物質を含有する負極層を有する負極と、
前記空気極層および前記負極層の間で金属イオンの伝導を担う電解質と、
前記空気極、負極および電解質を保持する電池ケースと、
を有する金属空気電池であって、
前記電解質が、炭酸エステル基を有する有機カーボネート化合物を含むものであり、
前記金属空気電池の過充電状態を検知する検知手段、および、前記検知手段からの過充電状態を示す信号により前記電池ケース内に二酸化炭素を注入する二酸化炭素注入手段を有することを特徴とする金属空気電池。
【請求項２】
前記電池ケースが密閉式であることを特徴とする請求項１に記載の金属空気電池。
【請求項３】
前記電解質が、前記有機カーボネート化合物を含む非水電解液であり、
前記二酸化炭素注入手段が、前記非水電解液中に二酸化炭素を注入するものであることを特徴とする請求項１または請求項２に記載の金属空気電池。
【発明の詳細な説明】
【技術分野】
【０００１】
本発明は、過充電を起こした場合であっても劣化や破損のおそれの少ない金属空気電池に関するものである。
【背景技術】
【０００２】
非水電解液を用いた金属空気電池は、空気（酸素）を正極活物質として用いた二次電池であり、エネルギー密度が高い、小型化および軽量化が容易である等の利点を有する。そのため、現在、広く使用されているリチウム二次電池を超える高容量電池として、注目を集めている。
【０００３】
このような金属空気電池は、例えば、導電性材料（例えばカーボンブラック）、金属触媒（例えば二酸化マンガン）および結着材（例えばポリフッ化ビニリデン）を有する空気極層と、その空気極層の集電を行う空気極集電体と、負極活物質（例えば金属Ｌｉ）を含有する負極層と、その負極層の集電を行う負極集電体と、金属イオン（例えばＬｉイオン）の伝導を担う電解液と、を有するものが用いられる。
【０００４】
また、金属空気電池は、過充電状態を検知した場合に作動する安全装置として、充電反応を停止させる安全手段を通常備えている。
しかしながら、この充電反応停止手段が故障した場合に充電反応およびそれに伴う副反応の進行を抑制する安全手段については知られておらず、上記の充電反応停止手段が故障した場合、充電反応や上記副反応が進行し続けてしまうおそれがあり、これらの充電反応等に伴って発生する熱やガス等により、電池部材の劣化、破損等が生じる可能性があり、さらには、発火の可能性も否定できないといった問題があった。
【０００５】
なお、燃料電池の分野ではあるが、電池内に窒素等の不活性ガスを供給し可燃性ガスの濃度を低下させる安全手段等が開示されている（特許文献１〜２）。
しかしながら、このような安全手段は、発火に対する対策としては有効であると認められるが、金属空気電池の過充電時における充電反応等の進行を抑制・停止させるものではないため、過充電時に発生する熱による劣化や、ガスによる破損のおそれは解消できないといった問題があった。
【先行技術文献】
【特許文献】
【０００６】
【特許文献１】特公平８−８１１１号
【特許文献２】特開２００５−２４０６１号
【発明の概要】
【発明が解決しようとする課題】
【０００７】
本発明は、上記問題点に鑑みてなされたものであり、過充電を起こした場合であっても劣化や破損のおそれの少ない金属空気電池を提供することを主目的とするものである。
【課題を解決するための手段】
【０００８】
本発明者等は、上記課題を解決すべく研究を重ねた結果、電解質として有機カーボネート化合物を含む電解液を用いた場合、過充電時に、この有機カーボネート化合物の分解を伴う副反応が進行すること、および、この分解反応により二酸化炭素が多量に発生していることを見出した。本発明は、このような知見に基づいてなされたものである。
【０００９】
すなわち、本発明は、導電性材料を含有する空気極層を有する空気極と、負極活物質を含有する負極層を有する負極と、上記空気極層および上記負極層の間で金属イオンの伝導を担う電解質と、上記空気極、負極および電解質を保持する電池ケースと、を有する金属空気電池であって、上記電解質が、炭酸エステル基を有する有機カーボネート化合物を含むものであり、上記金属空気電池の過充電状態を検知する検知手段、および、上記検知手段からの過充電状態を示す信号により上記電池ケース内に二酸化炭素を注入する二酸化炭素注入手段を有することを特徴とする金属空気電池を提供する。
【００１０】
本発明によれば、上記検知手段および二酸化炭素注入手段を有することにより、電解質として炭酸エステル基を有する有機カーボネート化合物を含む電解液を用い、過充電を起こした場合に、電池ケース内の二酸化炭素濃度を高めることができる。これにより、上記有機カーボネート化合物の分解反応を伴う副反応の進行を抑制することができ、過充電時に発生する熱による電池部材の劣化や、ガスによる破損のおそれの少ないものとすることができる。また、上記有機カーボネート化合物の分解反応を抑制できるため、電解液の劣化を防ぐことができる。
また、電池ケース内の二酸化炭素濃度を高いものとすることができるため、発火の抑制を図ることができ、充電時における安全性を大幅に向上させることができる。
【００１１】
本発明においては、上記電池ケースが密閉式であることが好ましい。上記電池ケースが密閉式であることにより、過充電時における不具合を効果的に抑制することができるからである。
【００１２】
本発明においては、上記電解質が、上記有機カーボネート化合物を含む非水電解液であり、上記二酸化炭素注入手段が、上記非水電解液中に二酸化炭素を注入するものであることが好ましい。上記電解液に含まれる有機カーボネート化合物の分解を効率的に抑制することができるからである。
【発明の効果】
【００１３】
本発明は、過充電を起こした場合であっても劣化や破損のおそれの少ない金属空気電池を得ることができるという効果を奏する。
【図面の簡単な説明】
【００１４】
【図１】本発明の金属空気電池の一例を示す概略断面図である。
【図２】本発明の金属空気電池の他の例を示す概略断面図である。
【発明を実施するための形態】
【００１５】
本発明の金属空気電池について、以下詳細に説明する。
本発明の金属空気電池は、導電性材料を含有する空気極層を有する空気極と、負極活物質を含有する負極層を有する負極と、上記空気極層および上記負極層の間で金属イオンの伝導を担う電解質と、上記空気極、負極および電解質を保持する電池ケースと、を有する金属空気電池であって、上記電解質が、炭酸エステル基を有する有機カーボネート化合物を含むものであり、上記金属空気電池の過充電状態を検知する検知手段、および、上記検知手段からの過充電状態を示す信号により上記電池ケース内に二酸化炭素を注入する二酸化炭素注入手段を有することを特徴とするものである。
【００１６】
このような本発明の金属空気電池を図を参照して説明する。図１は、本発明の金属空気電池の発電要素の一例を示す概略断面図である。図１に示すように、本発明の金属空気電池２０は、負極集電体２と、負極集電体２に接続された負極リード２ａと、負極集電体２上に形成され、アルカリ金属元素を有する負極活物質として金属Ｌｉを含有する負極層３と、カーボンブラック（導電性材料）、二酸化マンガン（触媒）およびポリフッ化ビニリデン（結着材）を含有する空気極層４と、空気極層４の集電を行い、カーボン材料またはステンレス等の金属材料から構成されている空気極集電体５と、空気極集電体５に接続された空気極リード５ａと、負極層３および空気極層４の間に配置されたセパレータ６と、負極層３および空気極層４を浸す電解液７と、負極層３、空気極層４および電解液７を密閉する電池ケース１と、金属空気電池１０の過充電を検知する検知手段１１と、検知手段１１から過充電を示す信号１２により電池ケース１内に二酸化炭素を注入する二酸化炭素注入手段１５と、を有するものである。
なお、二酸化炭素注入手段１５は、二酸化炭素が充填された貯蔵タンク１３および電池ケース内の電解液７中に二酸化炭素を送り込む注入管１４からなるものである。
また、上記電解液７は、エチレンカーボネートおよびジエチルカーボネートの混合溶媒（有機カーボネート化合物）と、ＬｉＣｌＯ４（リチウム塩）と、を含むものである。
【００１７】
金属空気電池の空気極では、充電時に、理想的にはＬｉ２Ｏ２→２Ｌｉ＋＋Ｏ２＋２ｅ−で示されるような金属酸化物の分解反応のみが進行し、放電時にはこの逆の反応のみが進行する。しかしながら、電解液として有機カーボネート化合物を含む場合には、充電時に二酸化炭素が発生する。
このため、充電時の空気極において、上述したような金属酸化物の分解反応と同時に、電解液に含まれる有機カーボネートの分解反応も進行していると考えられる。そして、充電によりリチウム化合物が全て分解された後、さらに充電が行われた場合、すなわち、過充電状態においては、上記有機カーボネート化合物の分解反応が進行し続けてしまう。
このため、過充電状態で充電が行われた場合には、発熱による電池部材の劣化や、二酸化炭素等のガスが発生することにより電池ケース内の内圧が上昇し、電池ケースの破損等が生じる可能性がある。また、上記有機カーボネート化合物の分解が進行することによる電解液の劣化が生じる。
一方、本発明によれば、上記検知手段および二酸化炭素注入手段を有することにより、電解質として炭酸エステル基を有する有機カーボネート化合物を含む電解液を用い、過充電を起こした場合であっても、過充電を検知して電池ケース内の二酸化炭素濃度を高めることができる。これにより、上記有機カーボネート化合物の分解反応を伴う副反応の進行を抑制でき、過充電時に発生する熱による電池部材の劣化や、ガスによる破損のおそれの少ないものとすることができる。また、上記有機カーボネート化合物の分解反応を抑制できるため、電解液の劣化を防ぐことができる。
また、電池ケース内の二酸化炭素濃度を高いものとすることができるため、発火の抑制を図ることができ、充電時における安全性を大幅に向上させることができる。
【００１８】
以下、本発明の金属空気電池について、構成ごとに説明する。
【００１９】
１．検知手段
本発明においては、上述したように、過充電時に電池ケース内に二酸化炭素を注入するものであるが、この注入を行うタイミングを決定するため、すなわち、過充電状態を検知するために検知手段を備えるものである。
このような検知手段としては、過充電状態を精度良く検知し、その状態を後述する二酸化炭素注入手段に伝達することができるものであれば良く、例えば、電圧計、電気化学ポテンショスタット、ＣＯ２センサー等を挙げることができる。本発明においては、なかでも、電圧計であることが好ましい。過充電状態の検知を精度良く行えるものとすることができるからである。
なお、電圧計である場合、検知した電位が予め設定された電位より高くなった場合に過充電状態を示す信号を発するものとなる。
【００２０】
２．二酸化炭素注入手段
本発明においては、過充電時に電池ケース内に二酸化炭素を注入するために、上述した検知手段から送られてきた過充電状態を示す信号に基づいて、二酸化炭素を注入する二酸化炭素注入手段を備えるものである。
このような二酸化炭素注入手段としては、上記電池ケース内に二酸化炭素を注入することができる手段であれば特に限定されるものではないが、具体的には、上記電池ケース内に二酸化炭素を注入する注入管と、上記注入管に二酸化炭素を供給する二酸化炭素供給装置と、からなるものを挙げることができる。
【００２１】
本発明における注入管としては、上記二酸化炭素供給装置から供給された二酸化炭素を上記電池ケース内に供給することができるものであれば特に限定されるものではない。このような注入管の一方の端部は上記二酸化炭素供給装置と接続され、他方は、上記電池ケース内に配置される。
この際の注入管の他方の端部である二酸化炭素を放出する口の設置箇所、すなわち、二酸化炭素注入手段の二酸化炭素注入先は電池ケース内であって、注入した二酸化炭素が、上記電池ケース内の上記有機カーボネート化合物を含む電解質と接することができる箇所であれば特に限定されるものではない。本発明においては、なかでも、上記電解質が非水電解液である場合には上記非水電解液中、すなわち、上記非水電解液中にバブリング等の手法により二酸化炭素を注入するものであることが好ましく、特に、空気極層近傍であることが好ましい。効率良く副反応の進行を抑制することができるからである。
【００２２】
本発明における二酸化炭素注入手段を構成する二酸化炭素供給装置としては、上記注入管内に二酸化炭素を供給することができるものであれば良く、例えば、二酸化炭素を貯蔵する貯蔵タンクと、この貯蔵タンクから上述した注入管に二酸化炭素を所定量送り込むことができるポンプと、からなるものを挙げることができる。
また、上記二酸化炭素供給装置として、二酸化炭素を高圧で貯蔵する貯蔵タンクを用いるものであっても良い。この場合、上述したようなポンプを不要なものとすることができるからである。
【００２３】
また、上記貯蔵タンクとしては、本発明の金属空気電池の運転開始前に予め二酸化炭素が充填されたものを用いるものであっても良く、上記金属空気電池の運転時に二酸化炭素を貯蔵するものであっても良い。
なお、上記金属空気電池の運転時に二酸化炭素を貯蔵する場合の具体例としては、上記金属空気電池が車両に搭載されている場合、車両運転時に発生する二酸化炭素を貯蔵するものとすることができる。
【００２４】
本発明において、過充電時の二酸化炭素注入量としては、上記有機カーボネート化合物の分解反応を伴う副反応の進行を抑制することができるものであれば良く、上記電池ケースの容量等に応じて適宜設定されるものである。
【００２５】
３．電解質
本発明においては、過充電時に電池ケース内に二酸化炭素が注入されることにより、二酸化炭素の発生を伴う分解反応の進行が抑制される電解質として、上記有機カーボネート化合物を含むものが用いられる。
このような電解質としては、上記有機カーボネート化合物を含み、金属イオン伝導性を有するものであれば良く、例えば、上記有機カーボネート化合物を有機溶媒として含み、さらに、リチウム塩等の金属塩を含む非水電解液や、上記非水電解液に、ポリマーを添加してゲル化した非水ゲル電解質等を挙げることができる。
【００２６】
上記カーボネート化合物としては、炭酸エステル基（−Ｏ−（Ｃ＝Ｏ）−Ｏ−）を有するものであれば良く、例えばエチレンカーボネート（ＥＣ）、プロピレンカーボネート（ＰＣ）、ジメチルカーボネート（ＤＭＣ）、ジエチルカーボネート（ＤＥＣ）、エチルメチルカーボネート（ＥＭＣ）、ブチレンカーボネート、およびこれらの混合溶媒を挙げることができる。
本発明においては、なかでも、ＰＣ、ＥＣ−ＤＥＣ（混合溶媒）等を好ましく用いることができる。酸素溶解性が高く、溶存した酸素を効率良く反応に用いることができるからである。
【００２７】
また、上記カーボネート化合物以外に上記有機溶媒として含むことができる電解液用溶媒としては、上記カーボネート化合物と均一な混合溶媒を形成可能なものであれば良く、一般的な空気電池の電解液に用いられる非水溶媒と同様のものを用いることができる。具体的には、γ−ブチロラクトン、スルホラン、アセトニトリル、１，２−ジメトキシメタン、１，３−ジメトキシプロパン、ジエチルエーテル、テトラヒドロフラン、２−メチルテトラヒドロフラン等を挙げることができる。
【００２８】
本発明における金属塩としては、伝導する金属イオンの種類に応じて、適宜選択されるものであるが、例えば、リチウム空気電池の非水電解液は、通常、リチウム塩を含有する。
このようなリチウム塩としては、例えばＬｉＰＦ６、ＬｉＢＦ４、ＬｉＣｌＯ４およびＬｉＡｓＦ６等の無機リチウム塩；およびＬｉＣＦ３ＳＯ３、ＬｉＮ（ＣＦ３ＳＯ２）２、ＬｉＮ（Ｃ２Ｆ５ＳＯ２）２、ＬｉＣ（ＣＦ３ＳＯ２）３等の有機リチウム塩等を挙げることができる。
上記電解液におけるリチウム塩の濃度は、例えば０．５ｍｏｌ／Ｌ〜３ｍｏｌ／Ｌの範囲内である。
【００２９】
また、本発明において非水ゲル電解質に含まれるポリマーとしては、上記非水電解液に添加してゲル化できるものであれば良く、ポリエチレンオキシド（ＰＥＯ）、ポリアクリルニトリル（ＰＡＮ）またはポリメチルメタクリレート（ＰＭＭＡ）等を挙げることができる。
【００３０】
４．空気極
本発明に用いられる空気極は、空気極層を有するものであり、通常、これに加えて、空気極集電体を有するものである。
【００３１】
（１）空気極層
本発明における空気極層としては少なくとも導電性材料を含有するものである。さらに、必要に応じて、触媒および結着材の少なくとも一方を含有していても良い。
【００３２】
本発明における空気極層に用いられる導電性材料としては、導電性を有するものであれば特に限定されるものではないが、例えば炭素材料等を挙げることができる。さらに、炭素材料は、多孔質構造を有するものであっても良く、多孔質構造を有しないものであっても良いが、本発明においては、多孔質構造を有するものであることが好ましい。比表面積が大きく、多くの反応場を提供することができるからである。多孔質構造を有する炭素材料としては、具体的にはメソポーラスカーボン等を挙げることができる。一方、多孔質構造を有しない炭素材料としては、具体的にはグラファイト、アセチレンブラック、カーボンナノチューブおよびカーボンファイバー等を挙げることができる。空気極層における導電性材料の含有量としては、例えば６５重量％〜９９重量％の範囲内、中でも７５重量％〜９５重量％の範囲内であることが好ましい。導電性材料の含有量が少なすぎると、反応場が減少し、電池容量の低下が生じる可能性があり、導電性材料の含有量が多すぎると、相対的に触媒の含有量が減り、充分な触媒機能を発揮できない可能性があるからである。
【００３３】
本発明において、導電性材料は、触媒を担持していることが好ましい。電極反応がよりスムーズに行われるからである。上記触媒としては、例えばコバルトフタロシアニンおよび二酸化マンガン等を挙げることができる。空気極層における触媒の含有量としては、例えば１重量％〜３０重量％の範囲内、中でも５重量％〜２０重量％の範囲内であることが好ましい。触媒の含有量が少なすぎると、充分な触媒機能を発揮できない可能性があり、触媒の含有量が多すぎると、相対的に導電性材料の含有量が減り、反応場が減少し、電池容量の低下が生じる可能性があるからである。
【００３４】
上記空気極層は、少なくとも導電性材料を含有してれば良いが、さらに、導電性材料を固定化する結着材を含有することが好ましい。結着材としては、例えばポリフッ化ビニリデン（ＰＶｄＦ）、ポリテトラフルオロエチレン（ＰＴＦＥ）等を挙げることができる。空気極層における結着材の含有量としては、特に限定されるものではないが、例えば３０重量％以下、中でも１重量％〜１０重量％の範囲内であることが好ましい。
【００３５】
上記空気極層の厚さは、空気電池の用途等により異なるものであるが、例えば２μｍ〜５００μｍの範囲内、中でも５μｍ〜３００μｍの範囲内であることが好ましい。
【００３６】
（２）空気極集電体
本発明に用いられる空気極集電体は、空気極層の集電を行うものである。空気極集電体の材料としては、導電性を有するものであれば特に限定されるものではないが、例えばステンレス、ニッケル、アルミニウム、鉄、チタン、カーボン等を挙げることができる。空気極集電体の形状としては、例えば箔状、板状およびメッシュ（グリッド）状等を挙げることができる。中でも、本発明においては、空気極集電体の形状がメッシュ状であることが好ましい。集電効率に優れているからである。この場合、通常、空気極層の内部にメッシュ状の空気極集電体が配置される。さらに、本発明の金属空気電池は、メッシュ状の空気極集電体により集電された電荷を集電する別の空気極集電体（例えば箔状の集電体）を有していても良い。また、本発明においては、後述する電池ケースが空気極集電体の機能を兼ね備えていても良い。
【００３７】
本発明における空気極集電体の厚さは、例えば１０μｍ〜１０００μｍの範囲内、中でも２０μｍ〜４００μｍの範囲内であることが好ましい。
【００３８】
５．負極
本発明に用いられる負極は、負極活物質を含有する負極層を有するものであり、通常、これに加えて負極層集電体を有するものである。
【００３９】
（１）負極層
本発明に用いられる負極層は、少なくとも、アルカリ金属元素を有する負極活物質を含有する。上記アルカリ金属元素としては、例えばＬｉ、ＮａおよびＫ等を挙げることができ、中でもＬｉが好ましい。エネルギー密度の高い電池を得ることができるからである。
【００４０】
本発明に用いられる負極活物質は、アルカリ金属イオンを吸蔵・放出することができることが好ましい。このような負極活物質としては、アルカリ金属元素を有するものであれば特に限定されるものではないが、例えば金属単体、合金、金属酸化物、金属窒化物等を挙げることができる。さらに、リチウム元素を有する合金としては、例えばリチウムアルミニウム合金、リチウムスズ合金、リチウム鉛合金、リチウムケイ素合金等を挙げることができる。また、リチウム元素を有する金属酸化物としては、例えばリチウムチタン酸化物等を挙げることができる。また、リチウム元素を含有する金属窒化物としては、例えばリチウムコバルト窒化物、リチウム鉄窒化物、リチウムマンガン窒化物等を挙げることができる。
【００４１】
また、本発明における負極層は、負極活物質のみを含有するものであっても良く、負極活物質の他に、導電性材料および結着材の少なくとも一方を含有するものであっても良い。例えば、負極活物質が箔状である場合は、負極活物質のみを含有する負極層とすることができる。一方、負極活物質が粉末状である場合は、負極活物質および結着材を有する負極層とすることができる。なお、導電性材料および結着材については、上述した「４．空気極」に記載した内容と同様であるので、ここでの説明は省略する。
【００４２】
（２）負極集電体
本発明における負極集電体の材料としては、導電性を有するものであれば特に限定されるものではないが、例えば銅、ステンレス、ニッケル、カーボン等を挙げることができる。上記負極集電体の形状としては、例えば箔状、板状およびメッシュ（グリッド）状等を挙げることができる。本発明においては、後述する電池ケースが負極集電体の機能を兼ね備えていても良い。
【００４３】
６．電池ケース
次に、本発明に用いられる電池ケースについて説明する。本発明に用いられる電池ケースの形状としては、上述した空気極、負極、電解質を収納することができれば特に限定されるものではないが、具体的にはコイン型、平板型、円筒型、ラミネート型等を挙げることができる。また、電池ケースは、大気開放型の電池ケースであっても良く、密閉型の電池ケースであっても良いが、本発明においては、なかでも、密閉型であることが好ましい。本発明の効果をより効果的に発揮することができるからである。
なお、大気開放型の電池ケースである場合は、大気が出入りできる通風口を有し、大気が上記空気極と接触可能な電池ケースである。一方、電池ケースが密閉型電池ケースとしては、密閉型電池ケースに、気体（空気）の供給管および排出管を設けることが好ましい。この場合、供給・排出する気体は、酸素濃度が高いことが好ましく、純酸素であることがより好ましい。また、放電時には酸素濃度を高くし、充電時には酸素濃度を低くすることが好ましい。さらに、過充電により二酸化炭素が注入されると同時に酸素を排気し、二酸化炭素に置換するものであることが好ましい。
【００４４】
７．金属空気電池
本発明の金属空気電池は、上述した二酸化炭素注入手段、空気極、電解質、および負極を少なくとも含むものであるが、空気極および負極の間に、電解液を保持するセパレータを通常有するものである。
【００４５】
このようなセパレータとしては、例えばポリエチレン、ポリプロピレン等の多孔膜；および樹脂不織布、ガラス繊維不織布等の不織布等を挙げることができる。
【００４６】
また、本発明の金属空気電池は、図２に示すように、空気極４、電解質７および負極３がこの順で配置された発電要素が、中間集電体８を介して複数積層されているものであっても良い。
なお、図２中の符号については、図１のものと同一のものである。
【００４７】
なお、本発明は上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【００４８】
１ａ  …  負極ケース
１ｂ  …  空気極ケース
２  …  負極集電体
２ａ  …  負極リード
３  …  負極層
４  …  空気極層
５  …  空気極集電体
５ａ  …  空気極リード
６  …  セパレータ
７  …  電解液
１１  …  検知手段
１２  …  信号
１３  …  貯蔵タンク
１４  …  注入管
１５  …  二酸化炭素注入手段
２０  …  金属空気電池
【図１】
2010244929.tif 000003
【図２】
2010244929.tif 000004